(57)【要約】【課題】毛羽が少なく通気性と太陽光線遮蔽性が高く清涼であり、主として夏物衣類に好適な複合撚糸及びこれを用いた織編物を提供する。【解決手段】紡績糸の表面にマルチフィラメント糸を紡績糸の撚り方向と同方向にカバーリングして撚り、さらに紡績糸の撚り方向及びマルチフィラメント糸の撚り方向と同方向に追撚した複合撚糸であって、紡績糸はメートル式番手で48-72番手単糸の範囲であり、マルチフィラメント糸はトータル繊度が22-83dtexの範囲であり、紡績糸の撚係数Kは50-120[但し、撚数（T/M）＝K×メートル番手1/2]であり、マルチフィラメント糸の撚数は300-800T/Mの範囲であり、追撚数は200-1000T/Mであり、マルチフィラメント糸の撚数と追撚数の合計撚数は900-1800T/Mである。この複合撚糸を用いて織編物とする。【選択図】図３
2006291427.tif 000002
【特許請求の範囲】
【請求項１】
紡績糸の表面にマルチフィラメント糸を前記紡績糸の撚り方向と同方向にカバーリングして撚り、さらに前記紡績糸の撚り方向及びマルチフィラメント糸の撚り方向と同方向に追撚した複合撚糸であって、
前記紡績糸はメートル式番手で４８番手単糸〜７２番手単糸の範囲であり、
前記マルチフィラメント糸は、トータル繊度が２２dtex〜８３dtexの範囲であり、
前記紡績糸の撚係数Ｋは５０〜１２０[但し、撚数（T/M）＝Ｋ×メートル番手1/2]であり、
前記マルチフィラメント糸の撚数は３００T/M〜８００T/Mの範囲であり、
前記追撚数は２００T/M〜１０００T/Mであり、
前記マルチフィラメント糸の撚数と前記追撚数の合計撚数は９００T/M〜１８００T/Mであることを特徴とする複合撚糸。
【請求項２】
前記紡績糸は、ウール、カシミヤ、モヘヤ、キャメル、レーヨン、麻、綿及びこれらの混紡糸から選ばれる少なくとも一つの紡績糸、またはこれらと合成繊維との混紡糸である請求項１に記載の複合撚糸。
【請求項３】
前記マルチフィラメント糸は、ポリエステル、ナイロン又はアセテートである請求項１に記載の複合撚糸。
【請求項４】
前記紡績糸はウールであり、前記マルチフィラメント糸はポリエステルである請求項１〜３のいずれかに記載の複合撚糸。
【請求項５】
前記複合撚糸における前記ウールの割合は１０〜５０重量％の範囲である請求項４に記載の複合撚糸。
【請求項６】
前記マルチフィラメント糸は酸化チタンを１〜５重量％含む請求項１〜５のいずれかに記載の複合撚糸。
【請求項７】
請求項１〜６のいずれかの複合撚糸を使用した織編物。
【請求項８】
前記織編物が平組織の織物であり、前記平織物の糸込み数は、仕上がり品でたて糸：６８〜８５本／inch、よこ糸：５８〜７２本／inchの範囲である請求項７に記載の織物。
【請求項９】
前記平織物の目付け（仕上がり品の重量）は１２０ｇ／ｍ2〜１５０ｇ／ｍ2の範囲である請求項７又は８に記載の織物。
【発明の詳細な説明】
【技術分野】
【０００１】
本発明は、毛羽が少なく通気性と太陽光線遮蔽性が高く、主として夏物衣類に好適な複合撚糸及びこれを用いた織編物に関する。
【背景技術】
【０００２】
日本の夏は梅雨期から始まり、数ヶ月間高湿度と高温が続き、人体の環境にとっては過酷な季節である。このような高温・高湿度においても通常の社会人は背広などの上着を着用する必要があり、着用者からは清涼な衣服を求められてきた。同様に、編み物も清涼で着心地のよい編み物も求められている。
【０００３】
従来、このような夏期用の衣服としては、細番手のウールを使用したり、ウールに合成繊維を混紡したり、強撚糸を使用して、紗組織のような目の粗い織物を製造し、背広を縫製することが行われていた。
【０００４】
下記特許文献１〜２では長繊維と短繊維の複合撚糸が提案されているが、これらはいずれも弾性糸を混合するもので、夏期用の衣類を開発するものではない。また、下記特許文献３〜４では長繊維と短繊維の複合撚糸が提案されているが、これらはいずれも生物分解性繊維を混合するもので、夏期用の衣類を開発するものではない。
【特許文献１】特開２００３−３２８２３９号公報
【特許文献２】特開平５−２１４６３４号公報
【特許文献３】特開２０００−３０３２８３号公報
【特許文献４】特開２００１−６４８３９号公報
【発明の開示】
【発明が解決しようとする課題】
【０００５】
本発明は、前記従来の問題を解決するため、毛羽が少なく通気性が高く清涼であり、好ましくは太陽光線遮蔽性が高く、主として夏物衣類に好適な複合撚糸及びこれを用いた織編物を提供する。
【課題を解決するための手段】
【０００６】
本発明の複合撚糸は、紡績糸の表面にマルチフィラメント糸を前記紡績糸の撚り方向と同方向にカバーリングして撚り、さらに前記紡績糸の撚り方向及びマルチフィラメント糸の撚り方向と同方向に追撚した複合撚糸であって、
前記紡績糸はメートル式番手で４８番手単糸〜７２番手単糸の範囲であり、
前記マルチフィラメント糸はトータル繊度が２２dtex〜８３dtexの範囲であり、
前記紡績糸の撚係数Ｋは５０〜１２０[但し、撚数（T/M）＝Ｋ×メートル番手1/2]であり、
前記マルチフィラメント糸の撚数は３００T/M〜８００T/Mの範囲であり、
前記追撚数は２００T/M〜１０００T/Mであり、
前記マルチフィラメント糸の撚数と前記追撚数の合計撚数は９００T/M〜１８００T/Mであることを特徴とする。
【０００７】
本発明の織編物は、前記の複合撚糸を用いて構成する。
【発明の効果】
【０００８】
本発明の複合撚糸は細番手で強撚がかかっており、毛羽が少ない。この複合撚糸を用いた織物は、通気性が高く清涼であり、主として夏物衣類に好適な衣服となる。
【発明を実施するための最良の形態】
【０００９】
本発明の複合撚糸は、紡績糸の表面にマルチフィラメント糸を前記紡績糸の撚り方向と同方向にカバーリングして撚り、さらに前記紡績糸の撚り方向及びマルチフィラメント糸の撚り方向と同方向に追撚して得られる。カバーリングは例えば図１に示す装置を用いておこなう。図１において、芯糸１には紡績糸を用い、送り出しロール２，３とドラフトロール４，５との間で適正な伸長を付与し、カバーリング糸８（マルチフィラメント糸）が巻かれたボビン７の中空スピンドル６中を通過させる。この際にマルチフィラメント糸が回転し、繰り出されたマルチフィラメント糸がガイド９を経て芯糸１の周囲に巻きつき、複合糸となり、デリベリローラ１０，１１で引き取り、テークアップローラ１２からからカバーリング糸巻体１３に巻き取られる。また、追撚はダブルツィスターなどの撚糸機により行う。
【００１０】
前記において、芯糸１の紡績糸はメートル式番手で４８番手単糸〜７２番手単糸の範囲である。前記カバーリング糸８のマルチフィラメント糸はトータル繊度が２２dtex〜８３dtexの範囲であり、好ましくは３３dtex〜５６dtexである。また、前記紡績糸の撚係数Ｋは５０〜１２０[但し、撚数（T/M）＝Ｋ×メートル番手1/2]である。前記マルチフィラメント糸の撚数は３００T/M〜８００T/Mの範囲である。前記追撚数は２００T/M〜１０００T/Mである。前記マルチフィラメント糸の撚数と前記追撚数の合計撚数は９００T/M〜１８００T/Mとする。カバーリング撚数と追撚数の合計撚数が９００T/M未満であると所望の通気度が得られず，１８００T/Mを超えると風合いが粗硬になる。
【００１１】
前記紡績糸は、ウール、カシミヤ、モヘヤ、キャメル、レーヨン、麻、綿及びこれらの混紡糸から選ばれる少なくとも一つの紡績糸、またはこれらと合成繊維との混紡糸であることが好ましい。また、前記マルチフィラメント糸は、ポリエステル、ナイロン又はアセテートであることが好ましい。これらの中でもとくに芯糸はウールからなる紡績糸とし、カバーリングヤーンはポリエステルマルチフィラメント糸を使用する組み合わせが好ましい。ウールは温湿度調節作用があり、夏期用の衣服においてもサマーウールとして好適であり、表面に配置されるポリエステルマルチフィラメント糸は速乾性があり、汗で濡れても乾きやすい性質がある。したがって全体としては着心地のよい衣服にできる。
【００１２】
前記複合撚糸における前記ウールの割合は１０〜５０重量％の範囲が好ましい。
【００１３】
本発明の複合撚糸は、織物以外にもニットやトリコットなどの編み物にし、Ｔシャツ、スポーツシャツ等に有用である。とくに前記複合撚糸をたて糸とよこ糸に使用した平組織の織物とするのが好ましい。前記平織物の糸込み数は、仕上がり品でたて糸：６８〜８５本／inch、好ましくは７５〜７８本／inch、よこ糸：５８〜７２本／inch、好ましくは６４〜６６本／inchの範囲である。また、前記平織物の目付け（仕上がり品の重量）は１２０ｇ／ｍ2〜１５０ｇ／ｍ2の範囲が好ましい。これらの織物は、先染め（トップ染め，糸染め）品、後染め（反染め）品等としてもよい。編み物にする場合も目付け（仕上がり品の重量）は１２０ｇ／ｍ2〜１５０ｇ／ｍ2の範囲が好ましい。
【００１４】
フィラメント糸には酸化チタンを１〜５重量％含ませると、さらに太陽光線遮光性が高くなり、好ましい。通常ポリエステルなどには「セミダル」タイプとして０．５重量％の酸化チタンが添加されているが、本発明では好ましくは太陽光遮蔽性（赤外線遮蔽）を得るために酸化チタンの含有量を「ダル」タイプの１重量％から「フルダル」タイプの２重量％以上に多くする。酸化チタン含量が１重量％未満では十分な太陽光遮蔽性が得られず、５重量％を超えると紡績工程でガイドの磨耗が発生する恐れがあるうえ、繊維が強度低下したり、重合工程で粗大凝集粒子となる問題があり、多量に加えること自体に困難性を伴う。
【実施例】
【００１５】
以下実施例を用いて本発明を具体的に説明する。
【００１６】
（実施例１）
紡績糸として、メリノウール１００％、６０番単糸、撚数６５０T/M（撚係数Ｋ＝８４）を用い、マルチフィラメント糸として、酸化チタンを１重量％含むポリエチレンテレフタレートマルチフィラメント、トータル繊度：３３dtex、フィラメント数：１２本を用いて、図１に示すカバーリング装置により、紡績糸の周囲に紡績糸の撚り方向と同方向にポリエステルカバーリング糸をカバーリング撚（撚数４００T/M）した後、ダブルツィスターにより前記カバーリング撚の撚方向と同方向に追撚回数（７００T/M）で追撚した。得られたウール混率１６．７重量％の複合撚糸をシキボウ製F-INDEX  TESTERにより毛羽数を測定した。結果は後にまとめて示す。
【００１７】
（比較例１）
紡績糸[メリノウール１００％、６０番単糸、撚数Ｚ６５０T/M（撚係数Ｋ＝８４）]とマルチフィラメント糸[酸化チタンを１重量％含むポリエチレンテレフタレートマルチフィラメント、トータル繊度：３３dtex、フィラメント数：１２本]を紡績糸の周囲に紡績糸の撚り方向と同方向（Ｚ方向）にダブルツイスターで１１００T/Mで１度に撚った。
【００１８】
実施例１と比較例１の糸の比較を表１に示す。
【００１９】
【表１】
2006291427.tif 000003
【００２０】
表１から明らかなとおり、実施例１の糸は比較例１の糸と比べて各長さにおける毛羽数が少なく、毛羽立ちの少ない糸であった。
【００２１】
実施例１の複合撚糸と比較例１の複合撚糸を用いて緯編の天竺編（平編）とし、目付けは１４５ｇ／ｍ2とし、この編み物をＴシャツに縫製した。このＴシャツを夏期の運動時を想定した、温度：３０℃、相対湿度７０％ＲＨ環境下で、スポーツジムのジョッギングマシンで時速６ｋｍの歩行を１時間行った後のアンケートを取った。試験者は５名である、着用直後と発汗時と運動後の肌触り、清涼感、通気性感などの着心地感をヒアリングしたところ、全員から他の素材と比べて優位性があるとの結果が得られた。
【００２２】
（実施例２）
紡績糸として、メリノウール１００％、６０番単糸、撚数６５０T/M（撚係数Ｋ＝８４）を用い、カバーリング糸としてポリエチレンテレフタレートマルチフィラメント糸（酸化チタン３．５重量％含有、トータル繊度：５６ｄｔ、フィラメント数：４８本を用い、実施例１と同様にカバーリング撚（撚数４００T/M）の後、追撚回数（７００T/M）で追撚した。
【００２３】
得られたウール混率２６．４重量％の複合撚糸を用いて、仕上がりのたて糸込み数７２．５本／インチ、よこ糸込み数６２本／インチ、重量１４３ｇ/ｍ2の平織物を得た。
【００２４】
（比較例２）
紡績糸[メリノウール１００％、６０番単糸、撚数Ｚ６５０T/M（撚係数Ｋ＝８４）]とカバーリング糸[酸化チタンを１重量％含むポリエチレンテレフタレートマルチフィラメント、トータル繊度：３３dtex、フィラメント数：１２本]を比較例１と同様にＺ１１００T/Mで１度に撚った。この撚糸を用いて仕上がりのたて糸込み数７７．５本／インチ、よこ糸込み数６６本／インチ、重量１３８ｇ/ｍ2の平織物を得た。
【００２５】
実施例２と比較例２はともに糸染めで同じ色相・濃度に染色した．
実施例２と比較例２の織物の比較を、ＪＩＳ１０９６  ８．２７．１に準拠したフラジール型通気測定機で測定した通気度を表２に示す。
【００２６】
【表２】
2006291427.tif 000004
【００２７】
表２から明らかなとおり、本発明の実施例品は、比較例２に比べて約２３％通気度が高かった。
【００２８】
また、図２に示す測定装置を用いて熱遮蔽性を測定した。図２に示す測定装置は、上面以外の５面を断熱材（発泡スチロール製、外側寸法、縦：１００ｍｍ、横：１００ｍｍ、高さ４０ｍｍ、断熱材の厚さ：２０ｍｍ）で構成された箱の上面（空いた面）に織物（試料）を貼り付け、その４０ｃｍ離れた上方から写真用500Wランプで照射し、箱の内側底面に設置した温度センサーで織物を通過した放射熱を測定した。すなわち、箱内の底面に入れた温度センサーにより温度を測定し、熱遮蔽性を測定した。
【００２９】
その結果を図３に示す。図３から明らかなとおり、本発明の実施例品は、比較例２に比べて温度上昇カーブが低く、熱遮蔽性は高かった。
【００３０】
以上から本発明の実施例２の織物は比較例２の織物と比べて通気性が高く、かつ熱遮蔽性に優れていることが確認できた。
【００３１】
次に実施例２の複合撚糸と比較例２の複合撚糸を用いて緯編の鹿の子とし、目付けは１４５ｇ／ｍ2とし、この編み物をＴシャツに縫製した。このＴシャツを夏期の運動時を想定し、被験者に高温の照明を照射し、温度：３０℃、相対湿度７０％ＲＨ環境下で、スポーツジムのジョッギングマシンで時速６ｋｍの歩行を３０分間行った後のアンケートを取った。試験者は５名である、着用直後と発汗時と運動後の肌触り、清涼感、通気性感、遮光性などの着心地感をヒアリングしたところ、全員から他の素材と比べて優位性があるとの結果が得られた。
【００３２】
（実施例３、比較例３）
実施例２と比較例２におけるポリエチレンテレフタレートマルチフィラメント糸の酸化チタン含有量を０．５重量％のものに代えた以外は、実施例２と比較例２とそれぞれ同様に複合撚糸を製造し、同様な織物を作成した。通気性は表２と同様なデータが得られた。また得られた複合撚糸を用いて鹿の子組織に編み、目付けは１４５ｇ／ｍ2とし、この編み物をＴシャツに縫製した。このＴシャツを夏期の運動時を想定し、温度：３０℃、相対湿度７０％ＲＨ環境下で、スポーツジムのジョッギングマシンで時速６ｋｍの歩行を３０分間行った後のアンケートを取った。試験者は５名である、着用直後と発汗時と運動後の肌触り、清涼感、通気性感などの着心地感をヒアリングしたところ、全員から他の素材と比べて優位性があるとの結果が得られた。とくに通気性がよいとの評価であった。
【図面の簡単な説明】
【００３３】
【図１】本発明の一実施例で用いるカバーリング装置の概略構成を示す図。
【図２】本発明の実施例２で用いる熱遮蔽性を測定する装置の概略断面図。
【図３】本発明の実施例２と比較例２で得られた織物の熱遮蔽性測定結果図。
【符号の説明】
【００３４】
１  芯糸（紡績糸）
２，３  送り出しロール
４，５  ドラフトロール
６  中空スピンドル
７  ボビン
８  カバーリング糸（マルチフィラメント糸）
９  ガイド
１０，１１  デリベリローラ
１２  テークアップローラ
１３  カバーリング糸巻体
【図１】
2006291427.tif 000005
【図２】
2006291427.tif 000006
【図３】
2006291427.tif 000007